(57)【要約】  一次元１０員環チャネルを有するモレキュラーシーブを含む含酸素化合物転化触媒の存在下、酸素結合メチル基を有する含酸素化合物種を含む含酸素化合物供給原料とオレフィン共供給材料を反応させて、オレフィン反応流出物を調製するステップであって、オレフィン共供給材料が、Ｃ５＋炭化水素種１０重量％未満を含むステップ、オレフィン反応流出物を分画して、少なくとも、エチレンを含む軽質オレフィン画分、ならびにＣ４オレフィンおよび１０重量％未満のＣ５＋炭化水素種を含むより重いオレフィン画分を得るステップ、より重いオレフィン画分の少なくとも一部を再循環させるステップ、ならびに軽質オレフィン画分の少なくとも一部をオレフィン生成物として取り出すステップを含む、オレフィン生成物を調製する方法。
2011503156.tif 000002
【特許請求の範囲】
【請求項１】
オレフィン生成物を調製する方法であって、
ａ）含酸素化合物転化触媒中の総モレキュラーシーブに対して、一次元１０員環チャネルを有するモレキュラーシーブ少なくとも５０重量％を含む含酸素化合物転化触媒の存在下、酸素結合メチル基を有する含酸素化合物種、好ましくはメタノールおよび／またはジメチルエーテルを含む含酸素化合物供給原料とオレフィン共供給材料を反応させて、オレフィン反応流出物を調製するステップであって、オレフィン共供給材料が、Ｃ５＋炭化水素種１０重量％未満を含むステップ、
ｂ）オレフィン反応流出物を分画して、少なくとも、エチレンを含む軽質オレフィン画分、ならびにＣ４オレフィンおよび１０重量％未満のＣ５＋炭化水素種を含むより重いオレフィン画分を得るステップ、
ｃ）ステップｂ）で得られたより重いオレフィン画分の少なくとも一部を再循環流としてステップａ）に再循環させて、オレフィン共供給材料の少なくとも一部を形成するステップ、ならびに
ｄ）軽質オレフィン画分の少なくとも一部をオレフィン生成物として取り出すステップを含む方法。
【請求項２】
ステップａ）のオレフィン共供給材料の少なくとも７０重量％、好ましくは少なくとも９０重量％、より好ましくは少なくとも９９重量％が、通常の操作中、ステップｃ）の再循環流によって形成され、もっとも好ましくは、オレフィン共供給材料が、通常の操作中、再循環流によって形成される、請求項１に記載の方法。
【請求項３】
より重いオレフィン画分が、Ｃ４オレフィン少なくとも５０重量％、およびＣ４炭化水素種少なくとも合計７０重量％を含む、請求項１または２に記載の方法。
【請求項４】
より重いオレフィン画分が、さらにプロピレンを含む、請求項１から３のいずれか一項に記載の方法。
【請求項５】
オレフィン反応流出物が、流出物中の総炭化水素に対して、Ｃ６−Ｃ８芳香族化合物１０重量％以下、好ましくは５重量％以下、より好ましくは１重量％以下を含む、請求項１から４のいずれか一項に記載の方法。
【請求項６】
オレフィン共供給材料が、オレフィン共供給材料中の総炭化水素に対して、Ｃ５＋オレフィン５重量％未満、好ましくはＣ５＋オレフィン２重量％未満を含む、請求項１から５のいずれか一項に記載の方法。
【請求項７】
ステップａ）が、温度４５０℃超、好ましくは温度４６０℃以上、より好ましくは温度４８０℃以上で行われる、請求項１から６のいずれか一項に記載の方法。
【請求項８】
１０員環チャネルを有する一次元モレキュラーシーブが、ＭＴＴ型および／またはＴＯＮ型のモレキュラーシーブの少なくとも１つを含む、請求項１から７のいずれか一項に記載の方法。
【請求項９】
含酸素化合物転化触媒が、含酸素化合物転化触媒中の総モレキュラーシーブに対して、１０員環チャネルを有する一次元モレキュラーシーブ５０重量％超、好ましくは少なくとも６５重量％を含む、請求項１から８のいずれか一項に記載の方法。
【請求項１０】
含酸素化合物転化触媒が、含酸素化合物転化触媒中の総モレキュラーシーブに対して、より多次元のチャネルを有するさらなるモレキュラーシーブ少なくとも１重量％、好ましくは少なくとも５重量％、より好ましくは少なくとも８重量％を含む、請求項１から９のいずれか一項に記載の方法。
【請求項１１】
触媒組成物が、触媒組成物中のモレキュラーシーブの総重量に対して、さらなるモレキュラーシーブ３５重量％未満、好ましくは２０重量％未満、より好ましくは１８重量％未満、さらに好ましくは１５重量％未満を含む、請求項１０に記載の方法。
【請求項１２】
さらなるモレキュラーシーブが、ＭＦＩ型モレキュラーシーブ、具体的にはゼオライトＺＳＭ−５である、請求項１１２の１０に記載の方法。
【請求項１３】
ステップａ）が、ライザー反応器を含む反応器系、好ましくは各段階からライザー反応器流出物を得るために、２つ以上の連続的に配置されたライザー反応器段階を含み、先行するライザー反応器段階のライザー反応器流出物の少なくとも一部が次のライザー反応器段階に供給されるように、各ライザー反応器段階が単一のライザー反応器または複数の平行するライザー反応器を含む反応器系で行われる、請求項１から１２のいずれか一項に記載の方法。
【請求項１４】
ステップａ）が、複数の連続反応域を含む反応器系で行われ、含酸素化合物が、連続反応域の少なくとも２つに添加される、請求項１から１３のいずれか一項に記載の方法。
【請求項１５】
含酸素化合物が、合成ガスの反応生成物として、具体的には天然ガスもしくは油などの化石燃料から生じる合成ガスから、または石炭のガス化から得られる、請求項１から１４のいずれか一項に記載の方法。
【発明の詳細な説明】
【技術分野】
【０００１】
本発明は、オレフィン生成物、具体的にはエチレンおよび／またはプロピレンなどの低級オレフィンを含むオレフィン生成物を調製する方法に関する。より具体的には、本発明は、含酸素化合物をオレフィンに転化する方法に関する。
【背景技術】
【０００２】
含酸素化合物からオレフィンを調製する方法は当分野で知られている。
【０００３】
ＵＳ  ６  ７９７  ８５１は、含酸素化合物供給材料からエチレンおよびプロピレンを製造する方法を記載している。この方法は、２種の異なる含酸素化合物転化触媒を用いて２段階で行われ、第１段階において含酸素化合物を軽質オレフィン流に転化し、第２段階において、第１段階で生成されたＣ４＋オレフィンを追加のエチレンおよびプロピレンに転化する。第１段階で用いられる触媒は、ＺＳＭ−５含有含酸素化合物転化触媒である。第２段階の触媒は１０員環ゼオライトであり、ＺＳＭ−２２、ＺＳＭ−２３、ＺＳＭ−３５、ＺＳＭ−４８が挙げられている。ＺＳＭ−３５が好ましい。別の反応域で第１および第２段階触媒を用いる反応系の種々の実施形態が論じられている。実施形態を開示することなく、２種の触媒を混合できることが一般的に述べられている。
【０００４】
この既知の方法において、相当量の芳香族化合物が生成される。大部分の芳香族化合物は、ＺＳＭ−５ゼオライト上での含酸素化合物の転化によって第１段階で生成され、ひとたび形成されると、芳香族化合物は第２段階でオレフィンに転化される可能性は低い。
【０００５】
実施例２において、ＺＳＭ−５およびＺＳＭ−３５を用いて得られた、第２段階後の最終生成物は、芳香族化合物１１重量％を含有する。
【０００６】
メタノールまたはジメチルエーテルのＣ２からＣ４オレフィン含有生成物への転化における芳香族化合物の好ましい影響が米国特許明細書第６  ０４６  ３７２号に記載されている。この既知の方法では、芳香族化合物の存在下、メタノールおよび／またはジメチルエーテルを含有する供給材料を多孔質結晶性材料を含む触媒、具体的にはゼオライトＺＳＭ−５と接触させることによって転化が起こる。すべてＺＳＭ−５を用いて行われた実施例において、メタノールおよび／またはジメチルエーテル供給材料に芳香族化合物を添加することによって、エチレンに対する転化反応の選択性が増大することが見出された。
【先行技術文献】
【特許文献】
【０００７】
【特許文献１】米国特許第６  ７９７  ８５１号
【特許文献２】米国特許第６  ０４６  ３７２号
【発明の概要】
【発明が解決しようとする課題】
【０００８】
含酸素化合物供給原料からの特にエチレンに対する高い選択性を有する、軽質オレフィンの生成を最大にすることのできる新しい方法の提供が求められている。
【課題を解決するための手段】
【０００９】
本発明によれば、オレフィン生成物を調製する方法が提供され、この方法は、
ａ）含酸素化合物転化触媒中の総モレキュラーシーブに対して、一次元１０員環チャネルを有するモレキュラーシーブ少なくとも５０重量％を含む含酸素化合物転化触媒の存在下、酸素結合メチル基を有する含酸素化合物種、好ましくはメタノールおよび／またはジメチルエーテルを含む含酸素化合物供給原料とオレフィン共供給材料を反応させて、オレフィン反応流出物を調製するステップであって、オレフィン共供給材料が、Ｃ５＋炭化水素種１０重量％未満を含むステップ、
ｂ）オレフィン反応流出物を分画して、少なくとも、エチレンを含む軽質オレフィン画分、ならびにＣ４オレフィンおよびＣ５＋炭化水素種１０重量％未満を含むより重いオレフィン画分を得るステップ、
ｃ）ステップｂ）で得られたより重いオレフィン画分の少なくとも一部を再循環流としてステップａ）に再循環させて、オレフィン共供給材料の少なくとも一部を形成するステップ、ならびに
ｄ）軽質オレフィン画分の少なくとも一部をオレフィン生成物として取り出すステップを含む。
【００１０】
本発明の方法は、例えばメタノールおよび／またはジメチルエーテルを含む含酸素化合物供給原料からの、エチレンおよび／またはプロピレン生成などのオレフィン生成を最大にすることを可能にする。一次元１０員環チャネルを有する大多数のモレキュラーシーブ、およびより多次元のチャネルを有する少数のさらなるモレキュラーシーブを含む含酸素化合物転化触媒が、この目的のために、具体的には反応混合物が含酸素化合物に加えてオレフィン共供給材料を含む場合、特に有効であることが見出された。
【００１１】
「モレキュラーシーブ」という語句は、小さい規則的な孔および／またはチャネルを含有し、含酸素化合物のオレフィンへの転化において触媒活性を示す材料の説明および請求の範囲において用いられる。一次元１０員環チャネルを有するモレキュラーシーブは、別の方向から他の８、１０または１２員環チャネルが交差していない、一方向の１０員環チャネルのみを有するモレキュラーシーブであると理解される。一次元１０員環チャネルを有するモレキュラーシーブおよび／またはより多次元のモレキュラーシーブは、具体的にはゼオライトであることができる。ゼオライトは、アルミノケイ酸塩モレキュラーシーブであると理解される。説明および特許請求の範囲においてモレキュラーシーブが言及される場合、具体的にはゼオライトであり得る。
【００１２】
オレフィン共供給材料は、Ｃ５＋オレフィン１０重量％未満、具体的にはＣ５＋オレフィンおよびパラフィン１０重量％未満、より具体的にはＣ５＋炭化水素種１０重量％未満を含む。Ｃ５＋は、５個以上の炭素原子を有する炭化水素を示す。
【００１３】
特定の仮説または理論に拘束されることを望むものではないが、ＭＴＴ型モレキュラーシーブおよび／またはＴＯＮ型モレキュラーシーブなどの一次元１０員環チャネルを有するモレキュラーシーブは、メタノールおよび／またはジメチルエーテルなどの酸素結合メチル基を有する含酸素化合物種の転化において、Ｃ４オレフィンを含む共供給材料と併せて、特に有効であると出願人は現在考えている。具体的には、このようなモレキュラーシーブでは、オレフィンのアルキル化、およびこれに続く熱分解が好都合な様式で起こり、芳香族化合物、飽和物（ｓａｔｕｒａｔｅ）、Ｃ５＋炭化水素種、メタン、炭素酸化物などの副生成物の生成は少なく、貴重なエチレンを相当部分含む高収率の軽質オレフィンを生じると出願人は考えている。より具体的には、最適な反応経路には、含酸素化合物種のメチル基によるＣ４オレフィンのアルキル化、これに続く得られたＣ５オレフィンのエチレンおよびプロピレン分子への熱分解が含まれると現在考えられている。本発明によれば、このような高級オレフィンのアルキル化、これに続く熱分解はエチレンに対する低い選択性をもたらすため、反応の供給材料中のＣ５＋オレフィンの量は限定されるべきである。
【００１４】
さらに本発明によれば、オレフィン共供給材料は、Ｃ４オレフィンを含む適切な画分を再循環させることによって、少なくとも部分的に得られる。
【図面の簡単な説明】
【００１５】
【図１】本発明の一実施形態を図式的に示す。
【図２】反応ネットワークを図式的に示す。
【図３】本発明の別の実施形態を図式的に示す。
【発明を実施するための形態】
【００１６】
一実施形態において、ステップａ）のオレフィン共供給材料の少なくとも７０重量％、好ましくは少なくとも９０重量％、より好ましくは少なくとも９９重量％は、通常の操作中、ステップｃ）の再循環流によって形成される。もっとも好ましくは、オレフィン共供給材料は、通常の操作中、再循環流によって形成され、従ってこの方法は、外部オレフィン流を必要とすることなく、含酸素化合物供給原料を主として軽質オレフィンに転化する。通常の操作中というのは、たとえば本方法の連続操作過程において、流れ時間（ｔｉｍｅ  ｏｎ  ｓｔｒｅａｍ）の少なくとも７０％を意味する。オレフィン共供給材料は、反応流出物がＣ４オレフィンを含むより重い画分を含まないか、不十分であるとき、この方法の開始時、触媒熱分解装置またはナフサクラッカーなどの外部供給源から得る必要のある可能性がある。
【００１７】
好ましい実施形態において、より重いオレフィン画分は、Ｃ４オレフィン少なくとも５０重量％、およびＣ４炭化水素種少なくとも合計７０重量％を含む。適切には、より重いオレフィン画分は、オレフィン反応流出物のＣ４画分として、少なくとも部分的に得られる。Ｃ４画分はＣ４オレフィンを含有するが、相当量の他のＣ４炭化水素種、具体的にはＣ４パラフィンも含有することができ、これはＣ４オレフィンとパラフィンを蒸留などによって経済的に分離するのが困難であるためである。より重いオレフィン画分は、具体的には、Ｃ４炭化水素種少なくとも合計９０重量％を含有できる。好ましい実施形態において、オレフィン共供給材料は、Ｃ５＋オレフィン５重量％未満、好ましくはＣ５＋オレフィン２重量％未満、より好ましくはＣ５＋オレフィン１重量％未満を含み、再循環流も同様である。再循環流は、再循環流中の総炭化水素に対して、Ｃ５＋オレフィン５重量％未満、好ましくはＣ５＋オレフィン２重量％未満を含むことができる。他の好ましい実施形態において、オレフィン共供給材料は、Ｃ５＋炭化水素種５重量％未満、好ましくはＣ５＋炭化水素種２重量％未満、より好ましくはＣ５＋炭化水素種１重量％未満を含み、再循環流も同様である。
【００１８】
より重いオレフィン画分は、プロピレンも含むことができる。これは特にエチレンの高生産が望まれるときに好ましく、従って生成されたプロピレンの一部または全部がＣ４オレフィンと共に再循環される。
【００１９】
適切には、オレフィン反応流出物は、Ｃ６−Ｃ８芳香族化合物１０重量％未満、好ましくは５重量％未満、より好ましくは１重量％未満を含む。芳香族化合物の任意の生成は含酸素化合物を消費し、従って含酸素化合物は低級オレフィンに転化されないため、少量の芳香族化合物が生成されることが望ましい。
【００２０】
適切には、ステップａ）の反応は、温度４５０℃超、好ましくは温度４６０℃以上、具体的には４８０℃以上、より好ましくは温度４９０℃以上で行われる。より高い温度で、より高いエチレン選択性が認められる。
【００２１】
好ましい実施形態において、一次元１０員環チャネルを有するモレキュラーシーブ（「一次元モレキュラーシーブ」）は、ＭＴＴ型および／またはＴＯＮ型のモレキュラーシーブの少なくとも１つを含む。ＭＴＴの例はＺＳＭ−２３であり、ＴＯＮの例はＺＳＭ−２２である。
【００２２】
好ましくは、一次元モレキュラーシーブは、１から５００の範囲、好ましくは１０から２００の範囲のシリカ対アルミナ比（ＳＡＲ）を有する。ＳＡＲは、モレキュラーシーブの組成に相当するＳｉＯ２／Ａｌ２Ｏ３のモル比として定義される。
【００２３】
ＺＳＭ−２２の場合、４０から１５０の範囲、具体的には７０から１２０の範囲のＳＡＲが好ましい。活性および選択性の点から良好な性能はＳＡＲ約１００で認められた。
【００２４】
ＺＳＭ−２３の場合、２０から１２０の範囲、具体的には３０から８０の範囲のＳＡＲが好ましい。活性および選択性の点から良好な性能はＳＡＲ約５０で認められた。
【００２５】
一実施形態において、含酸素化合物転化触媒は、含酸素化合物転化触媒中の総モレキュラーシーブに対して、１０員環チャネルを有する一次元モレキュラーシーブ５０重量％超、少なくとも６５重量％を含むことができる。このような大多数のモレキュラーシーブの存在は、主たる反応経路を強く決定する。
【００２６】
特定の実施形態において、含酸素化合物転化触媒は、含酸素化合物転化触媒中の総モレキュラーシーブに対して、より多次元のチャネルを有するさらなるモレキュラーシーブ少なくとも１重量％、具体的には少なくとも５重量％、より具体的には少なくとも８重量％を含む。含酸素化合物転化触媒における少数部分のより多次元のモレキュラーシーブの存在は、安定性（長期間の実行中、不活性化を遅らせる。）および水熱安定性を著しく向上させることが見出された。特定の仮説または理論に拘束されることを望むものではないが、これは、一次元モレキュラーシーブによって生成され、この方法を用いない場合にはコークを形成するより大きい分子が、より多次元のモレキュラーシーブによって転化される可能性によるものであると現在考えられている。さらなるモレキュラーシーブは、たとえば、ＺＳＭ−５などのＭＦＩ型モレキュラーシーブ、またはＳＡＰＯ−３４などのＳＡＰＯ型モレキュラーシーブであることができる。一次元１０員環チャネルを有するモレキュラーシーブとより多次元のチャネルを有するさらなるモレキュラーシーブとの重量比は、１：１から１００：１の範囲であることができる。
【００２７】
好ましくは、さらなるモレキュラーシーブは、シリカ対アルミナ比ＳＡＲ少なくとも６０、より好ましくは少なくとも８０、さらに好ましくは少なくとも１００、さらに好ましくは少なくとも１５０を有する、ＭＦＩ型モレキュラーシーブ、具体的にはゼオライトＺＳＭ−５である。ＳＡＲがより高いとき、生成される総Ｃ４中のＣ４飽和物率は最小限に抑えられる。特定の実施形態において、含酸素化合物転化触媒は、含酸素化合物転化触媒中の総モレキュラーシーブに対して、さらなるモレキュラーシーブ３５重量％未満、具体的には２０重量％未満、より具体的には１８重量％未満、さらに具体的には１５重量％未満を含むことができる。
【００２８】
本発明の方法は、この方法を用いない場合には扱いにくいことがある一次元１０員環チャネルを有するモレキュラーシーブ上での含酸素化合物供給材料のオレフィンへの転化を可能にする。このことはＥＰ−Ａ０４８５１４５の表２Ｂに例示されており、この表は、ＴＯＮ型のゼオライトなどの１０員環チャネルを有する一次元ゼオライトが、任意のオレフィンの不在下、適切な速度で含酸素化合物を転化できないことを示している。さらに、本発明の方法は、高いエチレン収率を提供する。
【００２９】
オレフィン生成物、生成物画分、画分、流出物、反応流出物などのオレフィン組成物またはオレフィン流は、明確に別段の指示のないかぎり、１種以上のオレフィンを含む組成物または流れであると理解される。他の種も存在できる。オレフィン組成物またはオレフィン流は、１つの型のオレフィンまたはオレフィン混合物を含むことができる。
【００３０】
オレフィンによって、二重結合で結合された少なくとも２つの炭素原子を含有する有機化合物であると理解される。
【００３１】
具体的には、オレフィン共供給材料は、オレフィンの混合物を含有できる。オレフィンの他に、オレフィン共供給材料は、例えばパラフィン化合物などの他の炭化水素化合物を含有することができる。好ましくは、オレフィン共供給材料は、オレフィン部分５０重量％超、より好ましくは６０重量％超、さらに好ましくは７０重量％超を含み、オレフィン部分はオレフィンからなる。オレフィン共供給材料は、本質的にオレフィンからなることもできる。
【００３２】
オレフィン共供給材料中の任意の非オレフィン化合物は、好ましくはパラフィン化合物である。このようなパラフィン化合物は、好ましくは０から５０重量％の範囲、より好ましくは０から４０重量％の範囲、さらに好ましくは０から３０重量％の範囲の量で存在する。
【００３３】
オレフィンは、１つの二重結合を有するモノオレフィン、または２つ以上の二重結合を有するポリオレフィンであることができる。好ましくは、オレフィン共供給材料に存在するオレフィンは、モノオレフィンである。ブテン（１−ブテン、２−ブテン、イソブテン、および／またはブタジエン）とも呼ばれるＣ４オレフィン、具体的にはＣ４−モノオレフィンは、オレフィン共供給材料の好ましい成分である。好ましくは、オレフィン共供給材料および再循環流のオレフィン部分は、Ｃ４オレフィン少なくとも９０重量％、より好ましくは少なくとも９９重量％を含む。共供給材料としてのブテンは、高いエチレン選択性にとって特に有益であることが見出されている。
【００３４】
特に適切な１つの再循環流は、本質的に、即ち少なくとも９９重量％の１−ブテン、２−ブテン（シスおよびトランス）、イソブテン、ｎ−ブタン、イソブテン、ブタジエンからなる。当業者は、蒸留などによって、オレフィン反応流出物からこのような画分を得る方法を承知している。
【００３５】
含酸素化合物供給原料は、メタノール、ジメチルエーテルなどの酸素結合メチル基を有する含酸素化合物種を含む。好ましくは、含酸素化合物供給原料は、メタノールおよび／またはジメチルエーテル少なくとも５０重量％、より好ましくは少なくとも８０重量％、もっとも好ましくは少なくとも９０重量％を含む。含酸素化合物供給原料は、メタノールを少なくとも部分的にジメチルエーテルに転化する予備反応器（ｐｒｅｒｅａｃｔｏｒ）から得ることができる。この方法では、含酸素化合物をオレフィンに転化する工程で水の形成が少なく、これは工程設計に有利であり、触媒が暴露される水熱条件の苛酷さを低減する。含酸素化合物供給原料は、ある量の水、好ましくは１０重量％未満、より好ましくは５重量％未満を含むことができる。好ましくは、含酸素化合物供給原料は、本質的に含酸素化合物以外の炭化水素を含有せず、即ち、５重量％未満、好ましくは１重量％を含有する。
【００３６】
一実施形態において、含酸素化合物は、合成ガスの反応生成物として得られる。合成ガスは、例えば、天然ガスもしくは油などの化石燃料から、または石炭のガス化から生じ得る。この目的のための適切な方法は、例えば、Ｉｎｄｕｓｔｒｉａｌ  Ｏｒｇａｎｉｃ  Ｃｈｅｍｉｓｔｒｙ、Ｋｌａｕｓ  ＷｅｉｓｓｅｒｍｅｈｌおよびＨａｎｓ−Ｊｕｒｇｅｎ  Ａｒｐｅ、第３版、Ｗｉｌｅｙ、１９９７、１３から２８頁に論じられている。この書物は、２８から３０頁に合成ガスからのメタノールの製造も記載している。
【００３７】
他の実施形態において、含酸素化合物は、発酵などによって、生物材料から得られる。例えば、ＤＥ−Ａ−１００４３６４４に記載されている方法による。
【００３８】
含酸素化合物供給原料中の含酸素化合物とオレフィン共供給材料中のオレフィンの好ましいモル比は、用いられる特定の含酸素化合物、およびそこに含まれる反応性酸素結合アルキル基の数によって決まる。好ましくは、総供給材料中の含酸素化合物とオレフィンのモル比は、１０：１から１：１０の範囲、より好ましくは５：１から１：５の範囲、さらに好ましくは３：１から１：３の範囲である。
【００３９】
含酸素化合物が、メタノールなど、１つのみの酸素結合メチル基を含む好ましい実施形態において、モル比は、好ましくは５：１から１：５の範囲、より好ましくは２．５：１から１：２．５の範囲である。
【００４０】
含酸素化合物が、例えばジメチルエーテルなど、２つの酸素結合メチル基を含む別の好ましい実施形態において、モル比は、好ましくは５：２から１：１０の範囲、より好ましくは２：１から１：４の範囲である。もっとも好ましくは、このような場合のモル比は、１．５：１から１：３の範囲である。
【００４１】
本方法のステップａ）は、一次元１０員環チャネルを有するモレキュラーシーブの存在下で行われる。これらのモレキュラーシーブは、別の方向から他の８、１０、または１２員環チャネルが交差していない、一方向の１０員環チャネルのみを有するモレキュラーシーブであると理解される。
【００４２】
好ましくは、モレキュラーシーブは、ＴＯＮ型（たとえば、ゼオライトＺＳＭ−２２）、ＭＴＴ型（たとえば、ゼオライトＺＳＭ−２３）、ＳＴＦ型（たとえば、ＳＳＺ−３５）、ＳＦＦ型（たとえば、ＳＳＺ−４４）、ＥＵＯ型（たとえば、ＺＳＭ−５０）、およびＥＵ−２型モレキュラーシーブ、またはこれらの混合物の群から選択される。
【００４３】
ＭＴＴ型触媒は、より詳細には、例えばＵＳ−Ａ−４，０７６，８４２に記載されている。本発明の目的のために、ＭＴＴはこのアイソタイプ、例えばＺＳＭ−２３、ＥＵ−１３、ＩＳＩ−４およびＫＺ−１を含むものとみなされる。
【００４４】
ＴＯＮ型モレキュラーシーブは、より詳細には、例えばＵＳ−Ａ−４，５５６，４７７に記載されている。本発明の目的のために、ＴＯＮはこのアイソタイプ、例えばＺＳＭ−２２、Ｔｈｅｔａ−１、ＩＳＩ−１、ＫＺ−２およびＮＵ−１０を含むものとみなされる。
【００４５】
ＥＵ−２型モレキュラーシーブは、より詳細には、例えばＵＳ−Ａ−４，３９７，８２７に記載されている。本発明の目的のために、ＥＵ−２はこのアイソタイプ、例えばＺＳＭ−４８を含むものとみなされる。
【００４６】
さらなる好ましい実施形態において、ＺＳＭ−２３などのＭＴＴ型、および／またはＺＳＭ−２２などのＴＯＮ型のモレキュラーシーブが用いられる。
【００４７】
モレキュラーシーブおよびゼオライトの型は、例えばＣｈ．ＢａｅｒｌｏｃｈｅｒおよびＬ．Ｂ．ＭｃＣｕｓｋｅｒ、Ｄａｔａｂａｓｅ  ｏｆ  Ｚｅｏｌｉｔｅ  Ｓｔｒｕｃｔｕｒｅｓ：ｈｔｔｐ：／ｗｗｗ．ｉｚａ−ｓｔｒｕｃｔｕｒｅ．ｏｒｇ／ｄａｔａｂａｓｅｓ／に定義されており、このデータベースはＩｎｔｅｒｎａｔｉｏｎａｌ  Ｚｅｏｌｉｔｅ  ＡｓｓｏｃｉａｔｉｏｎのＳｔｒｕｃｔｕｒｅ  Ｃｏｍｍｉｓｉｉｏｎ（ＩＺＡ−ＳＣ）のために設計および実装され、Ａｔｌａｓ  ｏｆ  Ｚｅｏｌｉｔｅ  Ｓｔｒｕｃｔｕｒｅ  Ｔｙｐｅｓ（Ｗ．Ｍ．Ｍｅｉｅｒ、Ｄ．Ｈ．ＯｌｓｏｎおよびＣｈ．Ｂａｅｒｌｏｃｈｅｒ）の第４版のデータに基づくものである。
【００４８】
本発明の方法は、一次元１０員環チャネルを有する１つ以上のモレキュラーシーブのみ、具体的には一次元１０員環チャネルを有するただ１つの型のモレキュラーシーブの存在下で行うことができる。
【００４９】
好ましくは、含酸素化合物転化触媒において水素形態のモレキュラーシーブが用いられ、たとえばＨＺＳＭ−２２、ＨＺＳＭ−２３、およびＨＺＳＭ−４８、ＨＺＳＭ−５である。好ましくは、用いられるモレキュラーシーブの総量の少なくとも５０ｗ／ｗ％、より好ましくは少なくとも９０ｗ／ｗ％、さらに好ましくは少なくとも９５ｗ／ｗ％、もっとも好ましくは１００％が水素形態である。モレキュラーシーブが有機カチオンの存在下で調製されるとき、モレキュラーシーブは、不活性または酸化雰囲気で加熱して有機カチオンを除去することによって、たとえば温度５００℃超で１時間以上加熱することによって活性化することができる。ゼオライトは典型的に、ナトリウムまたはカリウム形態で得られる。その後、アンモニウム塩とのイオン交換手順、これに続くたとえば不活性または酸化雰囲気中、温度５００度超で１時間以上のさらなる熱処理によって、水素形態を得ることができる。イオン交換後に得られたモレキュラーシーブも、アンモニウム形態であるとみなされる。
【００５０】
モレキュラーシーブは、これ自体または製剤として、たとえばいわゆる結合剤材料および／または充填剤材料、ならびに場合によりさらに活性マトリクス成分との混合物または組み合わせなどとして用いることができる。他の成分も製剤に存在できる。１種以上のモレキュラーシーブがこれ自体として用いられる場合、具体的には結合剤、充填剤、または活性マトリクス成分が用いられないとき、モレキュラーシーブ自体が含酸素化合物転化触媒とみなされる。製剤において、結合剤および／または充填剤材料などの他の混合物の成分と組み合わせたモレキュラーシーブは、含酸素化合物転化触媒とみなされる。
【００５１】
産業環境では、触媒はしばしば手荒い取扱いを受け、それにより触媒が粉末様材料に破壊される傾向があるため、良好な機械的強度および圧潰強度を有する触媒を提供することが望ましい。粉末様材料への破壊は処理において問題を引き起こす。従って好ましくは、モレキュラーシーブは結合剤材料に混入される。製剤中の適切な材料の例には、活性および不活性材料、および合成または天然ゼオライト、ならびに粘土、シリカ、アルミナ、シリカ−アルミナ、チタニア、ジルコニア、およびアルミノケイ酸塩などの無機材料が含まれる。シリカなどの低酸性度の不活性材料は、アルミナまたはシリカ−アルミナなどのより酸性の材料を用いる場合に起こり得る望ましくない副反応を防ぐ可能性があるため、本発明の目的のために好ましい。
【００５２】
本発明の方法は、バッチ、連続、半バッチまたは半連続様式で行うことができる。好ましくは、本発明の方法は、連続様式で行われる。
【００５３】
本方法が連続様式で行われる場合、本方法は、ステップａ）でオレフィン共供給材料のために外部供給源から得られたオレフィンを用いて開始することができる。このようなオレフィンは、例えば、蒸気分解装置、接触分解装置、アルカン脱水素（例えば、プロパンまたはブタン脱水素）から得ることができる。さらに、このようなオレフィンは市場から得ることができる。
【００５４】
特定の実施形態において、このような開始用のオレフィンは、オレフィン共供給材料を用いてまたは用いずに含酸素化合物をオレフィンに転化する前工程から得られる。このような前工程は、異なる場所に置くことができ、または以前の時点で行うこともできる。
【００５５】
ＺＳＭ−５などのより多次元のモレキュラーシーブが含酸素化合物転化触媒に存在するとき、一次元モレキュラーシーブと比べて少数であっても、外部供給源からのオレフィン共供給材料なしに開始が可能である。たとえばＺＳＭ−５は、含酸素化合物をオレフィン含有生成物に転化することができ、従って再循環を確立できる。
【００５６】
ステップａ）で用いられる反応系は、当業者に知られている任意の反応器であってもよく、例えば、固定床、移動床、流動床、ライザー反応器などを含有することができる。ライザー反応器系、具体的には複数の連続して配置されたライザー反応器を含むライザー反応器系が好ましい。
【００５７】
典型的に、含酸素化合物転化触媒は、本方法の過程で不活性化する。従来の触媒再生技法を用いることができる。本発明の方法に用いられる１０員環チャネルを有する一次元モレキュラーシーブは、この目的に適していることが当業者に知られている任意の形状を有することができ、球体、錠剤、環状物、押出物などの形態で存在できる。押出触媒は、円柱および三葉体（ｔｒｉｌｏｂｅ）などの様々な形状で適用できる。所望であれば、使用した含酸素化合物転化触媒を再生し、本発明の方法に再循環できる。
【００５８】
本方法のステップａ）は、広範な温度および圧力にわたって実行できる。しかしながら適切には、含酸素化合物供給材料およびオレフィン共供給材料は、２００℃から６５０℃の範囲の温度でモレキュラーシーブと接触させる。さらなる好ましい実施形態において、温度は、２５０℃から６００℃の範囲、より好ましくは３００℃から５５０℃の範囲、もっとも好ましくは４５０℃から５５０℃の範囲である。好ましくは、ステップａ）の反応は、温度４５０℃超、好ましくは温度４６０℃以上、より好ましくは温度４９０℃以上で行われる。より高い温度で、より高い活性およびエチレン選択性が認められる。１０員環チャネルを有する一次元ゼオライトは、８員環チャネルなどのより小さい孔またはチャネルを有するモレキュラーシーブとは対照的に、コーキングによる許容可能な不活性化を伴うこのような高温の含酸素化合物転化条件で操作できる。上述の温度は反応温度を表し、反応温度は反応域の種々の供給材料流および触媒の温度の平均であり得ることが理解される。
【００５９】
含酸素化合物およびオレフィン共供給材料に加えて、第１ライザー反応器および／またはその後の任意のライザー反応器に希釈剤を供給することができる。希釈剤を用いずに、または最少量の希釈剤、例えば含酸素化合物供給材料の総量に対して希釈剤２００重量％未満、具体的には１００重量％未満、より具体的には２０重量％未満を用いて操作するのが好ましい。このような目的に適していることが当業者に知られている任意の希釈剤を用いることができる。このような希釈剤は、例えばパラフィン化合物、または化合物の混合物であることができる。しかしながら、好ましくは、希釈剤は不活性ガスである。希釈剤は、アルゴン、窒素、および／または蒸気であることができる。これらのなかで、蒸気がもっとも好ましい希釈剤である。例えば、含酸素化合物供給材料、および場合によりオレフィン共供給材料を、例えば含酸素化合物供給材料１ｋｇ当たり蒸気０．０１から１０ｋｇの範囲で、蒸気で希釈できる。
【００６０】
一実施形態において、コークの形成を低減することによって触媒の安定性を向上させるために、少量の水をステップａ）に添加する。
【００６１】
本発明による方法のステップｂ）において、ステップａ）のオレフィン反応流出物を分画する。当業者は、炭化水素の混合物を種々の画分に分離する方法、ならびにさらなる使用に所望の特性および組成を得るために画分をさらに後処理（ｗｏｒｋ  ｕｐ）する方法を承知している。分離は、この目的に適していることが当業者に知られている任意の方法で行うことができ、例えば、気液分離（例えば、フラッシング）、蒸留、抽出、膜分離またはこのような方法の組み合わせによる。好ましくは、分離は、蒸留手段によって行われる。このような分離に到達するための、分画カラムの正しい条件を決定することは、当業者の技術の範囲内である。当業者は、特に分画温度、圧力、トレー、還流および再沸比に基づいて、正しい条件を選択することができる。
【００６２】
少なくとも、エチレンを含む軽質オレフィン画分、ならびにＣ４オレフィンおよび１０重量％未満のＣ５＋炭化水素種を含むより重いオレフィン画分が得られる。好ましくは、水に富む画分も得られる。メタン、一酸化炭素、および／または二酸化炭素を含むより軽い画分、ならびにＣ５＋炭化水素を含む１つ以上のより重い画分も得られる。このような重い画分は、たとえば、ガソリン混合成分として用いることができる。
【００６３】
本方法では、相当量のプロピレンも生成される。プロピレンは、エテンを含む軽質オレフィン画分の一部を形成することができ、これを適切に種々の生成物成分にさらに分画できる。プロピレンはまた、Ｃ４オレフィンを含むより重いオレフィン画分の一部も形成できる。本明細書に言及される種々の画分および流れ、具体的には再循環流は、様々な段階での分画によって、また分画中に得られた流れを混合することによっても得ることができる。典型的に、輸出品質など所定の純度のエチレンおよびプロピレン流がこの方法から得られ、Ｃ４オレフィンおよび場合によりＣ４パラフィンを含むＣ４に富む流れも得られる。ステップｃ）の再循環流を形成する、Ｃ４オレフィンを含むより重いオレフィン画分は、多数の種々の分画流から構成できることが明らかであるはずである。従って、たとえば、いくらかの量のプロピレンに富む流れを、Ｃ４オレフィンに富む流れに混合できる。特定の実施形態において、Ｃ４オレフィンを含むより重いオレフィン画分の少なくとも９０重量％、より具体的には少なくとも９９％、または実質的にすべてを、この入口で脱プロパンカラムから底部流を受け入れる脱ブタンカラムからの塔頂流によって形成することができる。
【００６４】
発明の態様を、図面を参照しながらより詳細におよび実施例を通じて解説する。ここで、
図１は本発明の１つの実施形態を図式的に示すものであり、ならびに
図２は反応の仕組みを図式的に示すものであり、ならびに
図３は本発明の別の実施形態を図式的に示すものである。
【００６５】
図１に言及する。本明細書において上に明記した含酸素化合物供給原料を、ライン４を通して、反応器系１に供給する。本明細書において上に明記したオレフィン共供給材料を、ライン６を通して、同様に反応器系に供給する。反応器系１において、本明細書において上に明記した含酸素化合物転化触媒の存在下、含酸素化合物供給原料とオレフィン共供給材料を反応させて、ライン１０のオレフィン反応流出物を調製する。
【００６６】
オレフィン反応流出物を、分画部分２０に送る。この実施形態において、分画部分が、軽質オレフィン画分としてライン２４のエチレンに富む生成物流、および本明細書において上に明記したより重いオレフィン画分としてライン２８のＣ４オレフィンに富む流れ、さらにメタンおよび／または炭素酸化物などのより軽い不純物を含む頂部のライン２２のより軽い流れ、ライン２６のプロピレンに富む流れ、およびライン２９のＣ５＋炭化水素に富む流れを生じることが示される。
【００６７】
ライン２８のより重いオレフィン画分の少なくとも一部を、ライン３２を通して、反応器系１の入口に再循環させて、オレフィン共供給材料の少なくとも一部を形成する。所望であれば、より重いオレフィン画分の一部を、ライン３３を通して取り出すことができる。これが１０重量％未満、または具体的には５重量％未満など少量の放出（ｂｌｅｅｄ）流にすぎない場合、実質的にすべてのより重いオレフィン画分が再循環されるとみなされる。再循環流に、プロピレンに富む流れ２６またはＣ５＋炭化水素に富む流れ２９からなど、他の成分を混合することができる。後者は低級オレフィンの収率を増加させることができるが、そのためにエチレン選択性を犠牲にするため、あまり望ましくない。
【００６８】
開始時など、特別の一般的には好ましくない実施形態において、オレフィン共供給材料の一部を、ライン３５を通して外部供給源から得ることができる。そうでない場合、全工程によってライン４の含酸素化合物が主としてライン２４および２６の軽質オレフィンに転化される。
【実施例】
【００６９】
これらの実施例において、さらに種々の反応器系のモデル計算の結果を示す。これらの計算は、図２に示した動的反応ネットワーク１９０に基づいた。この反応ネットワークは、ジメチルエーテル（ＤＭＥ）および／またはメタノール（ＭｅＯＨ）を含む含酸素化合物の存在下でのＣ２−Ｃ７オレフィンのアルキル化および熱分解を表わす。反応条件は、Ｃ７より高級なオレフィンがほとんど形成されず、無視することのできるような条件である。アルキル化において、ＤＭＥはオレフィンと反応し、メタノールを生じ、この２つのメタノール分子が脱水されてＤＭＥになると仮定される。水はアルキル化の反応生成物として得られる。この循環はエチレンからプロピレンへのアルキル化に関して図２に示されているが、Ｃ３＝以上のオレフィンのアルキル化ステップにも適用されることが明らかなはずである。Ｃ２−Ｃ４オレフィンは、広く行われている操作条件下では熱分解しない。１つのＣ５＝分子の熱分解によって、１つのＣ２＝分子および１つのＣ＝３分子が生じ、Ｃ６＝の熱分解によって２つのＣ３＝分子が生じ、Ｃ７＝の熱分解によって１つのＣ３＝分子および１つのＣ４＝分子が生じる。これは矢印１９２、１９３、１９４で例示される。
【００７０】
反応ネットワーク１９０に基づいて動的モデルを確立し、このモデルのパラメータを、ＺＳＭ−２３上での含酸素化合物（ＤＭＥおよび／またはＭｅＯＨ）および種々のオレフィン供給材料転化の実験に基づいて決定した。その後、この動的モデルを以下に論じる種々の反応器モデルに用いた。この方法には、Ａｓｐｅｎ  Ｃｕｓｔｏｍ  Ｍｏｄｅｌｌｅｒを専有ソフトウェアルーチンと共に用いた。
【００７１】
このモデルは、パラフィンの生成または転化を考慮していない。含酸素化合物転化触媒上でいくらかのパラフィンが形成されることが知られている。実践的関心の選択肢の１つは、反応生成物由来のＣ４＝オレフィンを反応器系の入口に再循環することである。Ｃ４パラフィンからＣ４オレフィンを分離するのは困難であり、経済的に魅力的でない可能性のあることは知られている。従って、再循環流は、Ｃ４＝と共にＣ４パラフィン（Ｃ４，０）を含有する可能性がある。ブタンなどのパラフィンは、典型的な含酸素化合物転化触媒上での典型的な酸素化条件で不活性であるとみなすことができ、従って一定レベルのパラフィン（ブタン）が蓄積される。以下の幾つかの実施例には、Ｃ４パラフィンの役割が含まれる。この方法でＣ４パラフィンの生成を模擬するために、少量の含酸素化合物供給材料を含め、相当する放出流を生成物画分から取り除いた。最終的な効果はこの方法におけるＣ４，０のレベルであり、これは不活性であるとさらに仮定される。
【００７２】
（実施例１）
図１に示すとおり反応器系１のモデル計算を行い、ここで反応器系は等温反応器で形成した。このモデルで仮定された触媒量は５トンであった。触媒の４０重量％がゼオライトであると仮定した。均一温度５２２℃および圧力１バールを仮定した。反応器モデルに、含酸素化合物供給原料（ＤＭＥ、ＭｅＯＨ、いくらかのＨ２Ｏ）を、ライン４を通して供給し、Ｃ４オレフィンを、ライン６を通して供給した。分離系２０でＣ４オレフィンから分離した後、生成物（エチレン、プロピレン、Ｃ５オレフィンおよび水）を取り出す。Ｃ４＝を第１反応器に再循環させ、さらにＣ４飽和物Ｃ４，０を上記のとおり考慮する。
【００７３】
図１の参照番号で示した種々の流れの組成を表１に示す。
【００７４】
【表１】
2011503156.tif 000003
【００７５】
本発明による方法は、純粋な含酸素化合物供給材料を主としてエチレンおよびプロピレンに転化する。形成されたＣ４オレフィンは、本質的に完全に再循環される。このモデルでは、Ｃ４，０の蓄積を防ぐために、Ｃ４オレフィンならびに飽和物Ｃ４＝およびＣ４，０に放出量５モル％を適用した。この方法のさらなる主な生成物（流出物）は水である。
【００７６】
（比較実施例２）
Ｃ４オレフィン再循環を用いずに、反応全体の補完モデル計算を行った。ライン３２（閉鎖）を通して流出物の画分を再循環させる代わりに、このモデルには、ライン３５、６を通して、オレフィンおよび飽和物を含むＣ４供給材料流を含めた。さらなるパラメータは一定に保った。
【００７７】
図１の参照番号で示した種々の流れの組成を表２に示す。
【００７８】
【表２】
2011503156.tif 000004
【００７９】
流入するＣ４流は最終的な効果においてほとんど転化されないことをこの実施例は例示している。Ｃ４オレフィンは主として、含酸素化合物から軽質オレフィンエチレンおよびプロピレンへの転化のテンプレートの役割を果たす。
【００８０】
（比較実施例３）
オレフィン共供給材料の不在下、メタノール含有供給材料を、シリカ対アルミナ比４８を有するＭＴＴゼオライトＺＳＭ−２３上で反応させた。反応器をアルゴン中、反応温度５００℃に加熱し、アルゴン中８体積％メタノールからなる混合物を、大気圧において流速１００ｍｌ／分で触媒に通した。総ガス流量に基づいて、ガス時空間速度（ＧＨＳＶ）は６００００である。メタノール質量流量に基づいて、重量時空間速度（ＷＨＳＶ）は６．９メタノールｇ／触媒ｇ／時である。反応器の流出物を質量分析によって分析して、生成物組成を求めた。結果を表３に示す。
【００８１】
【表３】
2011503156.tif 000005
【００８２】
上記からわかるように、いかなるオレフィン共供給材料も用いない場合、この方法はオレフィンへの転化率が低い。これはＥＰ−Ａ  ０４８５１４５の教示を確認するものである。
【００８３】
（実施例４ａおよび４ｂ）
これらの実施例では、ジメチルエーテル（ＤＭＥ）および１−ブテンを、それぞれＭＴＴ型およびＴＯＮ型ゼオライト上で反応させた。ゼオライト粉末の試料を圧縮して錠剤にし、この錠剤を小片に砕き、ふるいにかけた。触媒試験のために、４０〜６０メッシュのふるい画分を用いた。反応に先立って、アンモニウム形態の新しい触媒を、６００℃で２時間、空気中ｅｘ−ｓｉｔｕで処理した。
【００８４】
反応は、内径３．６ｍｍの石英反応管を用いて行った。触媒をアルゴン中、反応温度５２５℃に加熱し、Ｎ２中で平衡させた３体積％ジメチルエーテル、３体積％１−ブテン、２体積％蒸気からなる混合物を大気圧（１バール）で触媒に通した。ガス時空間速度は、触媒質量および時間当たりの総ガス流量に基づくものである（ｍｌ／（ｇｃａｔ・時））。定期的に、反応器からの流出物をガスクロマトグラフィ（ＧＣ）で分析して、生成物組成を求めた。組成は、分析したすべての炭化水素の重量ベースで算出した。
【００８５】
【表４】
2011503156.tif 000006
【００８６】
表４および５において、総Ｃｎ（ｎは整数）の数値はｎ個の炭素原子を有するすべての炭化水素種を含み、総Ｃ６−Ｃ９は、Ｃ６−Ｃ８芳香族化合物を除く、６、７、８、または９個の炭素原子を有するすべての炭化水素を指す。
【００８７】
これらの実施例は、一次元１０員環チャネルを有する両方のゼオライトが、Ｃ４＝共供給材料を含むＤＭＥ供給材料から軽質オレフィンへの優れた転化特性を示すことを実証する。水（示していない。）およびＣ４オレフィンを除いて、非常に少量の副生成物が形成される。具体的には、形成される芳香族化合物の量は非常に少ない。さらに、少量のみのＣ４飽和物が形成され、従って、ブタン／ブテン分離を必要とせずに、本発明によるオレフィン共供給材料としてＣ４流を再循環させることができる。
【００８８】
（比較実施例５）
実施例４ａのＭＴＴによる実験と同一のさらなる実験において、シリカ対アルミナ比ＳＡＲ＝５５および２８０のＭＦＩゼオライトＺＳＭ−５を用いた。結果を表５に示す。
【００８９】
【表５】
2011503156.tif 000007
【００９０】
ＭＦＩ含酸素化合物転化触媒は共に、実施例４ａおよび４ｂより低い低級オレフィン（エチレン＋プロピレン）総収率を示す。さらに、はるかに多量の副生成物が形成され、即ち、はるかに多量の芳香族化合物および他のＣ５＋炭化水素種が形成される。総Ｃ４のＣ４飽和物の割合もはるかに高く、実際ＳＡＲ５５ゼオライトでは大幅に高い。従って、多次元チャネルを有するＺＳＭ−５ゼオライトからなる含酸素化合物転化触媒は、本発明の方法に適していない。
【００９１】
（実施例６）
実施例１と同様のモデル計算を行ったが、ここでは３つの連続等温プラグ流反応器を含む反応器系２０１に関して行った。第３反応器２１３からの反応器流出物ライン２５１と共に、ライン２２８および２３０によって流体連結している３つの連続等温反応器２１１、２１２、２１３を含む反応器系２０１を図３に示す。この計算において、含酸素化合物供給原料（ＤＭＥ、ＭｅＯＨ）を、ライン２３４、２３５、２３６を通して供給し、Ｃ４オレフィンを、ライン２３８を通して第１反応器２１１に供給した。ライン２７４によって一般的に示したとおり、分離系２７０でＣ４オレフィンから分離した後、生成物（エチレン、プロピレンおよび水）を取り出す。Ｃ４＝およびＣ４飽和物Ｃ４，０を第１反応器２１１に再循環させる。
【００９２】
このモデルで仮定された触媒量は、反応器２１１、２１２、２１３でそれぞれ５、７．５、および１２．５トンであった。触媒の４０重量％がゼオライトであると仮定した。均一温度５２２℃および圧力１バールを仮定した。等温モデルでは、この系を通る実際の触媒の流量を考慮する必要はなく、従って触媒の分離および添加は示していない。
【００９３】
図３の参照番号で示した種々の流れの組成を表６に示す。
【００９４】
【表６】
2011503156.tif 000008
【００９５】
本発明によるこの方法において、この場合にも含酸素化合物から軽質オレフィンへの非常に高い転化率が認められる。含酸素化合物の段階的添加に伴って、選択性がエチレンに移行する。得られたＣ２＝／Ｃ３＝のモル比は０．９１である。
【図１】
2011503156.tif 000009
【図２】
2011503156.tif 000010
【図３】
2011503156.tif 000011
【国際調査報告】
2011503156.tif 000012
2011503156.tif 000013
2011503156.tif 000014